( 9 ) 상기 ( 5 ) 의 피복 강판 을 제조 하 는 방법 이 며 , 1100 내지 1350 ℃ 에서 슬래브 를 가열 하 는 공정 , 조압연 종료 로부터 마무리 압연 개시 까지 의 시간 t 1 ( hr ) , 조압연 종료 로부터 마무리 압연 개시 까지 의 조 바 의 평균 온도 T 1 ( ℃) 로 했 을 때 , ( T 1 + 273 ) × ( logt 1 + 20 ) ≥ 20000 , 마무리 압연 종료 온도 가 Ar 3 점 내지 1000 ℃ 가 되 는 조건 에서 , 가열 된 상기 슬래브 를 열간 압연 하 여 열연 강판 으로 하 는 공정 , 상기 열연 강판 을 평균 냉각 속도 10 ℃/ s 로 냉각 하 는 공정 , 및 냉각 후 의 강판 을 700 ℃ 이하 에서 권 취하 는 공정 , 권 취 후 의 강판 에 산세 를 실시 하 는 공정 을 구비 하 는 것 을 특징 으로 하 는 피복 강판 의 제조 방법 .